(57)【要約】  本発明は、（ｉ）  吸水性組成物及び（ｉｉ）  有機ポリマーの水性エマルション又は（ｉｉｉ）  分散性有機ポリマーを有し、その際、前記吸水性組成物（ｉ）は水と反応することができる無機成分を含有し、かつ前記吸水性組成物（ｉ）は石灰少なくとも１３質量％とセメント質組成物少なくとも５質量％を含有し、前記セメント質組成物の成分は水の吸収の間にエトリンジャイトを形成し、かつ（ｉ）に対する有機ポリマーの水性エマルション（ｉｉ）の量は、ポリマー固体の合わせた質量対水と反応することができる成分の合わせた質量の比０．５：１〜１０：１、有利に１：１〜４：１が提供される量であり、（ｉ）に対する分散性有機ポリマー（ｉｉｉ）の量は、ポリマーの合わせた質量対水と反応することができる成分の合わせた質量の比０．５：１〜１０：１、有利に１：１〜４：１が提供される量である、硬化性混合物に関する。【特許請求の範囲】
【請求項１】
（ｉ）  吸水性組成物及び
（ｉｉ）  有機ポリマーの水性エマルション又は
（ｉｉｉ）  分散性有機ポリマー
を有し、
その際、前記吸水性組成物（ｉ）は水と反応することができる無機成分を含有し、かつ前記吸水性組成物（ｉ）は石灰少なくとも１３質量％とセメント質組成物少なくとも５質量％を含有し、前記セメント質組成物の成分は水の吸収の間にエトリンジャイトを形成し、かつ
その際、（ｉ）に対する有機ポリマーの水性エマルション（ｉｉ）の量は、ポリマー固体の合わせた質量対水と反応することができる成分の合わせた質量の比０．５：１〜１０：１、有利に１：１〜４：１が提供される量であり、
その際、（ｉ）に対する分散性有機ポリマー（ｉｉｉ）の量は、ポリマーの合わせた質量対水と反応することができる成分の合わせた質量の比０．５：１〜１０：１、有利に１：１〜４：１が提供される量である、硬化性混合物。
【請求項２】
石灰の質量とセメント質組成物の質量との合計は、吸水性組成物（ｉ）の全質量の６７〜１００％、有利に９０〜１００％、さらに有利にほぼ１００％である、請求項１記載の硬化性混合物。
【請求項３】
吸水性組成物（ｉ）が石灰少なくとも２５質量％、有利に少なくとも６２質量％を含有する、請求項１又は２記載の硬化性混合物。
【請求項４】
セメント質組成物がアルミン酸カルシウム及び硫酸カルシウムを含有する、請求項１から３までのいずれか１項記載の硬化性混合物。
【請求項５】
エトリンジャイトの形成に関して、吸水性組成物（ｉ）は化学量論的過剰量の石灰を含有することを特徴とする、請求項１から４までのいずれか１項記載の硬化性混合物。
【請求項６】
吸水性組成物（ｉ）と有機ポリマーの水性エマルション（ｉｉ）とを有する請求項１から５までのいずれか１項記載の硬化性混合物を形成さる工程と、前記硬化性混合物を表面に設けて有利に少なくとも２ｍｍの厚さの被覆を形成させる工程とを有する、表面に被覆を適用する方法。
【請求項７】
吸水性組成物（ｉ）と分散性有機ポリマー（ｉｉｉ）とを有する請求項１から５までのいずれか１項記載の硬化性混合物を形成さる工程と、前記硬化性混合物と水とを合わせる工程と、前記混合物を表面に設けて有利に少なくとも２ｍｍの厚さの被覆を形成させる工程とを有する、表面に被覆を適用する方法。
【請求項８】
請求項６又は７記載の方法により製造できる被覆。
【請求項９】
岩盤支保手段としての請求項８記載の被覆の使用。
【請求項１０】
防水手段としての請求項８記載の被覆の使用。
【発明の詳細な説明】
【技術分野】
【０００１】
本発明は、硬化性混合物、被覆を適用する方法、被覆及び被覆の使用に関する。
【０００２】
鉱山の岩盤面に、有機ポリマーの水性エマルションを吹き付け、前記エマルションを凝固させて前記岩盤面上に被膜又は皮膜の形の柔軟な被覆を製造することにより被覆を適用することは既に提案されている。この目的で開示されたポリマーにはポリウレタン及びポリクロロプレンが含まれる。後者は南アフリカ特許番号８２０３３８４に記載されている。最近では、WO 98/58886に２つの成分を有する組成物が記載されている。一方は、有機ポリマー、例えばエチレンと酢酸ビニルとのコポリマーの水性エマルションである。他方の成分は、少なくとも前記成分の自重と同じ量の水を吸収することができるセメント質組成物である。記載された前記セメント組成物は、エトリンジャイト形成組成物であり、高アルミナセメント、通常のポートランドセメント及び硬石膏を含有する。使用においてこの２つの成分を鉱山の岩盤面に吹き付けて、被覆を形成させる。前記特許は、セメント質組成物から形成される固体と乾燥したポリマーエマルションとの乾燥混合物も開示しており、この混合物に鉱山において水が添加される。
【０００３】
上述のWO 98/58886に記載された組成物は、十分な初期強度に達するまでに、一般に２４時間より短くないかなりの時間がかかる。前記被覆がその強度を高めている間に、安全性の理由で人員は処理した地域に立ち入れず、従って鉱山のこの部分は生産性ではない。従って、前記被覆において十分な初期強度に高めるために時間を短縮することが望ましい。
【０００４】
最近では、WO 01/28955に、前記のものよりもアルミン酸カルシウムがより豊富でかつより高い初期強度が生じるエトリンジャイト形成セメント質組成物を提供することによる前記問題の解決策が記載されている。このエトリンジャイト形成セメント質組成物は、アルミン酸カルシウム２５〜５９質量％、石灰０〜１０質量％、硫酸カルシウム０〜５０質量％を有する。
【０００５】
上述のWO 01/28955に記載された組成物は十分な初期強度に達するまでに改善された（より短い）時間でよいが、さらに硬化時間を短縮しかつさらに初期強度を改善することが望ましい。
【０００６】
従って、本発明の課題は、表面に適用される相応する被覆の初期強度を改善することである。
【０００７】
前記課題の解決策は、（ｉ）  吸水性組成物及び
（ｉｉ）  有機ポリマーの水性エマルション又は
（ｉｉｉ）  分散性有機ポリマー
を有し、
その際、前記吸水性組成物（ｉ）は水と反応することができる無機成分を含有し、かつ前記吸水性組成物（ｉ）は石灰少なくとも１３質量％とセメント質組成物少なくとも５質量％を含有し、前記セメント質組成物の成分は水の吸収の間にエトリンジャイトを形成し、かつ
その際、（ｉ）に対する有機ポリマーの水性エマルション（ｉｉ）の量は、ポリマー固体の合わせた質量対水と反応することができる成分の合わせた質量の比０．５：１〜１０：１、有利に１：１〜４：１が提供される量であり、
その際、（ｉ）に対する分散性有機ポリマー（ｉｉｉ）の量は、ポリマーの合わせた質量対水と反応することができる成分の合わせた質量の比０．５：１〜１０：１、有利に１：１〜４：１が提供される量である、硬化性混合物である。
【０００８】
「水と反応することができる成分」の用語は、一方で水とだけ反応する成分（例えばＣａＯの水和）と、他方で水と他の成分との反応において反応する成分（例えば多様なセメント質成分、これは水とのセメント質反応において反応する）とが含まれることを意図している。本発明の場合には、一般に「水と反応することができる成分」はセメント質成分及び生石灰（ＣａＯ）であり、その際、本発明において、セメント質組成物中でしばしば使用される充填剤は「水と反応することができる成分」ではない。
【０００９】
前記石灰は生石灰（ＣａＯ）であることができるか、又は水和において石灰を放出する通常のポートランドセメントにより提供することができる。一般に、石灰はセメント質組成物により提供されていてもよい。
【００１０】
時にはこの分野においてポリマーラテックスエマルションともいわれる有機ポリマーの水性エマルションは、ポリマーとして１種又は数種の広範囲のホモポリマー又はコポリマーを含有することができる。この例には、スチレン、スチレンブタジエンコポリマー、ジビニルスチレン、メチルメタクリラート、スチレンとメチルメタクリラート又は無水マレイン酸とのコポリマー、アクリル酸及びアクリル酸エステル樹脂、酢酸ビニル及びこれらとエチレン及び他のオレフィンとのコポリマー（例えばエチレン酢酸ビニル）、可塑化した塩化ビニルコポリマーが含まれる。ポリマー又はコポリマーの混合物を使用してもよい。−５０℃〜＋５０℃のガラス転移温度を有するポリマーを使用するのが有利である。可塑剤、例えばCereclor（塩素化されたパラフィン）、ジブチルフタラート及びジエチレングリコールを柔軟性の改善のために添加することができる。エマルションの適当なポリマー固体含有量は、エマルションの質量に対して、５〜８０質量％、有利に少なくとも２５質量％、例えば３０〜７０質量％、さらに有利に４５〜６５質量％である。分散性有機ポリマーは、通常では、水性ポリマーエマルションの乾燥、例えば噴霧乾燥により得られる。乾燥したポリマーは市販されている。
【００１１】
石灰の高い含有量（吸水性組成物（ｉ）の少なくとも１３質量％）は、水和熱（Ｃａ（ＯＨ）2が生成）の著しい発生を引き起こす。その結果、硬化時間は短縮されかつ初期強度は改善される。
【００１２】
本発明の場合には、前記吸水性組成物（ｉ）は、水を吸収する間に有利にエトリンジャイトを形成するセメント質組成物を少なくとも５質量％含有する。
【００１３】
エトリンジャイトは２３個の結晶水を有するトリスルホアルミン酸カルシウムであり、式３ＣａＯ．Ａｌ2Ｏ3．３ＣａＳＯ4．３２Ｈ2Ｏを有する。エトリンジャイトはアルミン酸カルシウムと硫酸カルシウムとを含有するセメント質材料の水和によって製造される。この文脈が他のことを必要としない限り、本願明細書中のエトリンジャイトの用語はエトリンジャイト類似体を含むことを意味する。これはH. F. W. Taylor著Cement Chemistry 2nd edition 1997（Thomas Telfordにより出版）に定義されている。
【００１４】
通常では、石灰の質量とセメント質組成物の質量との合計は、吸水性組成物（ｉ）の全質量の６７〜１００％、有利に９０〜１００％さらに有利に１００％である。「ほぼ１００％」とは、この文脈で、（ｉ）は石灰とセメント質組成物とだけを有するだけでなく、他の成分に起因する不純物も含有してもよいことを意味する。
【００１５】
大抵は前記吸水性組成物（ｉ）は、石灰少なくとも２５質量％、有利に少なくとも６５質量％を含有する。
【００１６】
セメント質組成物がアルミン酸カルシウム及び硫酸カルシウムを含有するのが有利である。
【００１７】
アルミン酸カルシウムの用語には、セメント表記においてＣＡとしてしばしば記載されるアルミン酸カルシウムの形だけでなく、ＣＡ2、ＣＡ3、Ｃ12Ａ7、Ｃ4ＡＦ及びＣ11Ａ7ＣａＦ2として記載される他のアルミン酸塩含有セメント及び付加的にスルホアルミン酸カルシウム及びフェロアルミン酸カルシウム及びそれらの類似体も含まれる。アルミン酸カルシウムは、しばしばCiment Fonduといわれる高アルミナセメントにより提供され、これは通常ではアルミン酸カルシウム相約４０〜８０質量％（又はアルミン酸カルシウム（ＣＡ）４０〜５０質量％）を含有する。
【００１８】
硫酸カルシウムは硫酸カルシウムを含有する材料、例えばベータ−硬石膏、石膏又はプラスター・オブ・パリス（plaster of Paris）により提供される。本願明細書中のスルホアルミン酸カルシウムついての言及は、式Ｃ4Ａ3Ｓ*［式中、ＣはＣａＯ又はＣａ（ＯＨ）2であり、ＡはＡｌ２Ｏ3であり、Ｓ*はＳＯ3である］の純粋なスルホアルミン酸カルシウムに関している。これは、しばしばクラインス・コンパウンド（Klein's compound）として公知であり、３ＣａＯ．３Ａｌ２Ｏ3．ＣａＳＯ4としても記載される。
【００１９】
エトリンジャイトの形成に関して、吸水性組成物（ｉ）は、しばしば化学量論的過剰量の石灰を含有する。「化学量論的過剰量の石灰」の表現は、原料として使用される石灰の少なくとも一部がセメント質エトリンジャイト反応に関与できない−つまり水和する生石灰の残りが存在することを意味する。
【００２０】
さらに、本発明は、前記に定義されたように吸水性組成物（ｉ）と水性エマルション（ｉｉ）との硬化性混合物を形成させ、前記混合物を前記表面に設けて有利に少なくとも２ｍｍの厚さの被覆を形成させ、かつ前記被覆を凝固させることにより、表面に被覆を適用する方法に関する。
【００２１】
有機ポリマーエマルション（ｉｉ）を使用する場合、この水は前記エマルション（ｉｉ）中にすでに存在する水であることができ、従って、この水性エマルションの水は、吸水性組成物（ｉ）の成分を水和するために使用される。必要な場合又は有利な場合にさらに水を添加してもよい。
【００２２】
本発明は、前記に定義されたように吸水性組成物（ｉ）と分散性有機ポリマー（ｉｉｉ）との硬化性混合物を形成させ、前記硬化性混合物を水と合わせ、前記混合物を前記表面に設けて有利に少なくとも２ｍｍの厚さの被覆を形成させかつ前記被覆を凝固させることにより、表面に被覆を適用する他の方法も提供する。乾燥したポリマーエマルション（ｉｉｉ）が吸水性組成物（ｉ）と共に使用される場合に、吸水性組成物の成分（ｉ）の水和のために水の添加が必要である。
【００２３】
乾燥したポリマーエマルションのエマルションを使用するかに関係なく、水の質量は通常では、吸水性組成物（ｉ）の全ての成分が水と反応により変換される量である。通常、前記被覆は混合物を表面に吹き付けることにより適用される。吹き付けの前に、他のセメント促進剤又は抑制剤を添加してもよい。硬化を開始させるか又は硬化速度をさらに高めることが望ましい場合には、これはアルカリの添加によって行うことができる。本発明は、前記に定義された方法により製造可能な被覆にも関する。
【００２４】
さらに、本発明は岩盤支保手段としての前記の被覆の使用を提供する。厚さ約４ｍｍ（例えば３〜７ｍｍ）の被覆がスポーリングを抑制しかつ緩んだ岩盤が鉱山において崩落することを抑制するために使用されるワイヤーメッシュの代替品として使用できることが見出された。前記被覆は、「硬岩鉱山」として公知の鉱山、例えばニッケル鉱山又は金鉱山でも炭鉱において使用することができる。
【００２５】
前記被覆は、例えば柱房式により採炭する場合に、支持を提供する柱のサイズを縮小でき、それにより,より多くの石炭が回収される。これは、前記被覆を前記柱の下に吹き付けて、それにより前記柱の支持力を増大させることにより達成される。前記被覆は、残柱の安定化のために使用することもできる。前記被覆は、鉱山において新たに露出した岩盤面の空気による腐食である風化作用を低減又は抑制するため、又はウラン鉱山におけるラドンガスの抑制のため、又は例えば採石場において築堤の安定化のため、坑道などの天盤を安定化のために使用することもできる。
【００２６】
本発明は、さらに防水手段としての前記した被覆の使用に関する。従って、前記被覆は少なくとも部分的にオーバーハングする表面に適用される。鉱山及び坑道の防水はしばしば極めて重要である、それというのも水が鉱山又は坑道中へ通じる経路を見つけた場合にその作業活動が妨げられてしまうためである。本発明は、Construction Industryにおいて内壁及び外壁、床及び天井を含む建物の処理のために適用されている。
【００２７】
本発明は頻繁に、相応する被覆の初期強度（この初期強度は１時間の硬化時間の後で適用された被覆の強度として定義される）を改善することを目的とするだけでなく、相応する被覆の破断点伸び、最終強度及び価格をも改善する。
【００２８】
特に、前記被覆が防水手段として使用される場合に、高い破断点伸びが望ましい、この場合、破断点伸びは少なくとも７０％、有利に１１０％であるのが好ましい。
【００２９】
相応する被覆が岩盤支保手段として使用される場合に、最終強度のパラメータが極めて重要であり、この場合に、最終強度（本願発明による最終強度は２８日の硬化時間の後の引張強さとして定義される）は少なくとも３ＭＰａ、有利に３．５ＭＰａであるのが好ましい。
【００３０】
一般に、１時間の硬化時間の後の引張強さ（初期強度）は少なくとも０．４、有利に少なくとも０．５、さらに有利に少なくとも０．７５ＭＰａであるのが有利である。
【００３１】
この引張強さ及び破断点伸びは、規格ＤＩＮ５３５０４：Ｓ２の標準測定法（その際、Ｓ２は検査試料である）によって測定された。
【００３２】
さらに、この硬化性混合物の価格を低下させるとする一般的な意向が存在する。
【００３３】
初期強度、破断点伸び、最終強度及び価格の特性の最適化は、「吸水性組成物（ｉ）中の石灰の含有量」のパラメータの適切な変更によって可能であることが見出された。
【００３４】
「高い初期強度」の特性の最適化
前記吸水性組成物（ｉ）は、セメント質組成物少なくとも５％、石灰少なくとも１３％、有利に少なくとも２５％、さらに有利に少なくとも６２％を含有する。従って、石灰の質量とセメント質組成物の質量との合計は、吸水性組成物（ｉ）の全質量の６７〜１００％、有利に９０〜１００％、さらに有利にほぼ１００％である。
【００３５】
「初期強度と破断点伸び」の特性の最適化
前記吸水性組成物（ｉ）は、セメント質組成物５質量％及び石灰２５〜９２質量％、有利に６２〜８３質量％を含有する。従って、石灰の質量とセメント質組成物の質量との合計は、吸水性組成物（ｉ）の全質量の６７〜１００％、有利に９０〜１００％、さらに有利にほぼ１００％である。
【００３６】
「初期強度と最終強度」の特性の最適化
前記吸水性組成物（ｉ）は、セメント質組成物少なくとも５質量％及び石灰１３〜６３質量％、有利に２５〜３２質量％を含有する。従って、石灰の質量とセメント質組成物の質量との合計は、吸水性組成物（ｉ）の全質量の６７〜１００％、有利に９０〜１００％、さらに有利にほぼ１００％である。
【００３７】
「高い初期強度と、破断点伸びと、最終強度」の特性の最適化
前記吸水性組成物（ｉ）は、セメント質組成物少なくとも５質量％及び石灰２５〜６３質量％、有利に２５〜５０質量％を含有する。従って、石灰の質量とセメント質組成物の質量との合計は、吸水性組成物（ｉ）の全質量の６７〜１００％、有利に９０〜１００％、さらに有利にほぼ１００％である。
【００３８】
「高い初期強度と、破断点伸びと、最終強度と低価格」の特性の最適化
前記吸水性組成物は、セメント質組成物少なくとも５質量％及び石灰２５〜９２質量％、有利に３０〜５０質量％を含有する。従って、石灰の質量とセメント質組成物の質量との合計は、吸水性組成物（ｉ）の全質量の６７〜１００％、有利に９０〜１００％、さらに有利にほぼ１００％である。
【００３９】
次に本発明をさらに図面により記載する。
【００４０】
図１では、本発明による被覆の初期強度を吸水性組成物（ｉ）中の石灰の含有量に対してプロットしたグラフが示されている。
【００４１】
図２では、異なる硬化時間を有する本発明による被覆の引張強度を吸水性組成物（ｉ）中の石灰の含有量に対してプロットしたグラフが示されている。
【００４２】
図３では、異なる硬化時間を有する本発明による被覆の破断点伸びを吸水性組成物（ｉ）中の石灰の含有量に対してプロットしたグラフが示されている。
【００４３】
前記図面中に示された特徴の被覆は、吸水性組成物（ｉ）４０質量％と分散性有機ポリマー（ｉｉｉ）６０質量％とからなる硬化性混合物をベースとしている。吸水性組成物（ｉ）のベースは、ＣＳＡ結合剤３質量部（４ＣａＯ・３Ａｌ2Ｏ3・ＳＯ4（Yeelimit）ほぼ７５質量％及びＮａ2ＳＯ4（Thenardite；テナルド石）１０質量％を有するセメント）及びＣＳＡ膨張剤２質量部（ＣａＳＯ4（硬石膏）ほぼ６３質量％、ＣａＯ（Stabilite／石灰）ほぼ２８質量％及び４ＣａＯ・３Ａｌ2Ｏ3・ＳＯ4（Yeelimit）８質量％）である。石灰の含有量は、それぞれ前記のＣＳＡ結合剤とＣＳＡ膨張剤との混合物に対してＣａＯ及びＣａＳＯ4（硬石膏）の添加により変化する。前記分散性有機ポリマー（ｉｉｉ）は、VINAPAS(R) RE 5044 Nからなり、これは主に酢酸ビニルとエチレンとのコポリマーからなる粉末である。
【００４４】
図１の図において、Ｘ（縦軸）は「初期強度」［ＭＰａ］を表し、ｎ（横軸）は「吸水性組成物（ｉ）中のＣａＯの質量％」を表す。吸水性混合物（ｉ）が石灰少なくとも約１３％を含有する場合、０．４ＭＰａの初期強度が達成される。少なくとも０．４ＭＰａの初期強度は、十分な「被覆技術」を提供するために必要であると考えられる。しかしながら、被覆の初期強度が少なくとも０．５ＭＰａであるのが有利である。石灰６質量％未満を含有する吸水性組成物（ｉ）をベースとする被覆の初期強度は測定できなかった点に留意することが重要である。
【００４５】
図２の図において、Ｘ（縦軸）は「引張強度」［ＭＰａ］を表し、ｎ（横軸）は「吸水性組成物（ｉ）中のＣａＯの質量％」を表す。ｈは「時間で示す硬化時間」を表し、ｄは「日で示す硬化時間」を表す。この図は、吸水性組成物（ｉ）中の石灰の含有量１３〜３２質量％を使用することにより、最適な最終強度（２８日で）が達成されることを示す。６３質量％より少ない石灰含有量も少なくとも３ＭＰａの十分な最終強度を提供する。
【００４６】
図３の図において、Ｙ（縦軸）は「破断点伸び［％］」を表し、ｎ（横軸）は「吸水性組成物（ｉ）中のＣａＯの質量％」を表す。ｄは「日で示す硬化時間」を表す。重要であるのは、「２８日の被覆」に関する破断点伸びが、吸水性組成物（ｉ）中の２２質量％より多い石灰含有量を使用することにより十分に改善されたことである。この被覆を防水手段として使用する場合、破断点伸びの「２８日値」は少なくとも７０％である。
【００４７】
本発明はさらに、次に制限のない実施例に関して記載する。
【００４８】
実施例1
硬化性混合物は吸水性組成物４５質量％と、VINNAPAS(R) RE 5044 N（酢酸ビニル−エチレンコポリマー）５５質量％とからなる。前記吸水性組成物は、ＣＳＡ結合剤４８．００質量％（４ＣａＯ・３Ａｌ2Ｏ3・ＳＯ4（Yeelimit）ほぼ７５質量％及びＮａ2ＳＯ4（Thenardite；テナルド石）１０質量％を有するセメント）、ＣＳＡ膨張剤３２．００質量％（ＣａＳＯ4（硬石膏）ほぼ６３質量％、ＣａＯ（Stabilite／石灰）ほぼ２８質量％及び４ＣａＯ・３Ａｌ2Ｏ3・ＳＯ4（Yeelimit）８質量％）及びＣａＯ  ２０．００質量％を含有するため、吸水性組成物（ｉ）中のＣａＯの全体の量は約３０質量％である。製造された相応する被覆は次の特性を有する：
−  初期強度（１時間の硬化時間に対応する引張強度）＞０．５ＭＰａ
−  破断点伸び（２８日の硬化時間で）  ＞４５％
−  最終強度（２８日の硬化時間に対応する引張強度）＞３．５ＭＰａ。
【００４９】
実施例２
硬化性混合物は、Arconal(R) 430 P（ポリアクリラート含有粉末）７０質量％、Scatto(R)-セメント（緑礬３０〜３５質量％、石灰及びヤコブサイトのような酸化物２５〜３０質量％、ドロマイト、菱鉄鋼及び方解石のような炭酸塩１９〜２０質量％及びケイ酸塩１２〜１３質量％を含有）２４．００質量％及びＣａＯ  ６質量％からなる。この硬化性混合物の吸水性組成物（ｉ）はＣａＯほぼ４２質量％を含有する。
【００５０】
結果：
−  初期強度  ＞０．５ＭＰａ
−  破断点伸び＞１００％
−  最終強度（２８ｄ）  約２．５ＭＰａ。
【００５１】
実施例３
硬化性混合物は、VINNAPAS(R) RE 5044 N６０．００、Blue Circe Rockfast(R) A（高アルミン酸セメント）１４．００及びＣａＯ  ２６．００質量％からなる。この吸水性組成物（ｉ）はＣａＯほぼ６９質量％を含有する。
【００５２】
結果：
−  初期強度  ＞０．５ＭＰａ
−  破断点伸び（２８日の硬化時間で）  ＞１００％
−  最終強度（２８ｄ）  約２．５ＭＰａ
上記実施例の結果は、セメントの種類、ポリマーの種類及びポリマーと吸水性組成物（ｉ）との割合のような他のパラメータが変化する場合に、初期強度、破断点伸び及び最終強度の特性の許容できる値が達成できることを示した。
【図面の簡単な説明】
【００５３】
【図１】本発明による被覆の初期強度を吸水性組成物（ｉ）中の石灰の含有量に対してプロットしたグラフ。
【図２】異なる硬化時間を有する本発明による被覆の引張強度を吸水性組成物（ｉ）中の石灰の含有量に対してプロットしたグラフ。
【図３】異なる硬化時間を有する本発明による被覆の破断点伸びを吸水性組成物（ｉ）中の石灰の含有量に対してプロットしたグラフ。
【図１】
2007523032.tif 000002
【図２】
2007523032.tif 000003
【図３】
2007523032.tif 000004
【国際調査報告】
2007523032.tif 000005
2007523032.tif 000006
2007523032.tif 000007